(57)【要約】      （修正有）【課題】高い熱伝導率を有し、加工しやすい繊維及び前記繊維を用いる織物を提供する。【解決手段】鞘部１１と芯部１２を含み、鞘部１１が芯部１２の外表面を覆い、鞘部１１の材料はポリエチレンであり、複合繊維の重量の１５％〜４９％を占めて、前記芯部１２の材料はナイロン、ポリプロピレン、ポリエステルからなる群より選ばれ、複合繊維の重量の５１％〜８５％を占める芯鞘構造の複合繊維１及び前記複合繊維を全体または一部に使用する織物。【選択図】図１
0003193949.tif 000002
【実用新案登録請求の範囲】
【請求項１】
鞘部と芯部を含み、前記鞘部が前記芯部の外表面を覆うことを特徴とする芯鞘構造の複合繊維。
【請求項２】
前記鞘部の材料がポリエチレンであり、複合繊維の重量の１５％〜４９％を占め、前記芯部の材料がナイロン、ポリプロピレン、ポリエステルからなる群より選ばれ、複合繊維の重量の５１％〜８５％を占めることを特徴とする請求項１に記載の芯鞘構造の複合繊維。
【請求項３】
請求項１または２に記載の芯鞘構造の複合繊維を全体または一部に使用する織物。
【考案の詳細な説明】
【技術分野】
【０００１】
本考案は、芯鞘構造の複合繊維を有する織物に関するもので、特に、パジャマ、衣類などの分野で使用される織物に関する。前記繊維で製作された織物は快適さを維持すると共に、優れた涼やかな感触を持たせる。
【背景技術】
【０００２】
現在、市場に出回っている春と夏の季節に利用される涼やか機能織物は数多く存在する。冷感織物の使用は、エネルギー消費量が削減でき、汚染を低減させ、環境を保護するのに役立っている。一般的な織物は主に次の三種類に分けられる：第一類は、一般的な織物に冷感機能のある薬剤を添加することにより、織物の吸湿速乾性及び保湿通気性を向上させ、織物に清冷感を与えて織物の涼やかさを実現したもの；第二類は、織物に麻、綿などの天然繊維を添加することにより、織物技術を導入して織物に吸湿速乾性及び保湿通気性などの特性を加えて散熱を実現し冷感効果を得たもの；第三類は、織物にナイロンなど高い熱伝導率繊維を添加することにより、織物の高い熱伝導率を向上させ、冷感効果を実現したものである。
【０００３】  但し、以上３つの冷感を実現する方法は全て欠点を擁する。第一類の冷感加工助剤の涼やか機能の耐久性は弱く、涼やか感触を感じにくい；第二種類の麻、綿などの織物は涼やか感触があまり感じられない；第三類のナイロン、レーヨンの織物は涼やか感触を感じることは出来ても高弾性率ポリエチレン繊維ほどの涼やか感触には及ばない。ポリエチレン繊維の織物は優れた冷感効果を備えている。（公序良俗違反につき、不掲載）は、この繊維の特許を所有している。特許の明細書には、該当繊維の冷感効果及び原因の説明がある。高弾性率ポリエチレン材質の織物は優れた涼やか感触を持っているが、あまりにも繊維靭性が大きすぎるため、繊維に加工しにくく着色できないという欠点がある。
【考案の概要】
【考案が解決しようとする課題】
【０００４】
それ故、本考案は全体または一部にある繊維を使用する織物を提供することを目的とする。
【課題を解決するための手段】
【０００５】
本考案の織物は以下の特性を備えている：
（一）高い熱伝導率を有し、優れた涼やか感触が実現でき、耐久性を有するゆえ、冷感加工助剤の耐久性が弱くて、涼やか感触が感じにくいという欠点を解決することが出来る；天然繊維織物の涼やか感触があまり感じられないという欠点を解決する；通常高い熱伝導繊維織物のナイロン織物に比べると、涼やか感触が優れていて、ある程度ポリエチレン材質の織物に匹敵すると言える。
（二）染色しやすく、裁縫しやすく、生地も手に入りやすく、多様なスタイルなどの特性を有すると共に、コスト面でも市場に出回っているポリエチレン材質の織物より安く、マーケティングに役立ち、大量生産にも適している。ポリエチレン材質の加工しにくく着色できないという問題も解決できる。
【０００６】
本考案は従来技術の問題を解決する為に提供する複合繊維であって、前記複合繊維が鞘部と芯部を含み、前記鞘部が前記芯部の外表面を覆っている。前記鞘部の材料はポリエチレンであり、複合繊維の重量の１５％〜４９％を占めて、前記芯部の材料はナイロン、ポリプロピレン、ポリエステルからなる群より選ばれ、複合繊維の重量の５１％〜８５％を占めている。本考案が前記芯鞘構造の複合繊維を全体または一部に使用する織物を提供する。
【図面の簡単な説明】
【０００７】
【図１】本考案の実施例に係る芯鞘構造の複合繊維を示す斜視図である。
【考案を実施するための形態】
【０００８】
以下、本考案の目的、特徴を添付図面の参照によりなされる以下の実施例に基づいて具体的に説明する：
図１が示すように、本考案の実施例に係る芯鞘構造の複合繊維１は鞘部１１と芯部１２を有し、前記鞘部１１は前記芯部１２の外表面を覆う。鞘部１１の材料はポリエチレンであり、複合繊維の重量の１５％〜４９％を占めている。芯部１２の材料はナイロン、ポリプロピレン、ポリエステルからなる群より選ばれ、複合繊維の重量の５１％〜８５％を占めている。鞘部１１のポリエチレンにより織物が優れた涼やか感触を与えることに寄与し、大幅に芯部１２材質の特性及び長所を伸ばすことが出来る。且つ、ポリエチレンの値段は高弾性率ポリエチレンより安くマーケティングに役立ち、大量生産にも適している。ポリエチレンは高弾性率ポリエチレンより加工し易く、繊維がより着色出来る。
【０００９】
織物の全体が本考案の複合繊維に使用することが出来、または、一部が本考案の複合繊維、綿、レーヨン、ナイロン、ポリエステルなど異なる繊維と共に織ることが出来る。
【００１０】
本考案の複合繊維の芯部１２材質が必要に応じてナイロン、ポリエステル、ポリプロピレン等からなる群より選ばれるため、本考案の複合繊維は高弾性率ポリエチレン及び通常のポリエチレンと違って、ナイロン、ポリエステル、ポリプロピレン等芯部材質に基づいて改良された繊維である。
【００１１】
本考案の複合繊維における芯部１２の材料が需要に応じ、ナイロン、ポリエステルまたはポリプロピレンなどの材料からなる群より選ばれる故に本考案の複合繊維は高強度、高弾性率ポリエチレン繊維及び通常のポリエチレン繊維とは異なった、ナイロン、ポリエステルまたはポリプロピレンなどの芯部材料に基く改良繊維である。
【００１２】  本考案の複合繊維は芯鞘構造を具する複合繊維であり、日本国経済産業省繊維課の「ブレンド繊維の品質表示について」によると繊維における所定材料の混用率が５０％以上に達すると、その材料でその繊維を表示する。即ち、芯部に使用する複合繊維の成分は、重量が全体の５０％を超える材料により決められる。故に本考案の複合繊維は芯部の材料により、ナイロン、ポリエステルまたはポリプロピレンなどで表示することができる。例えば、もし鞘部１１がポリエチレンであり、複合繊維の重量の４０％を占め、芯部の材料がナイロンで、複合繊維の重量の６０％を占めるという複合繊維があれば、それを（公序良俗違反につき、不掲載）により判定を行うと、１００％ナイロン繊維に判定されることになる。
【００１３】
（実施形態一）
ポリエチレンを鞘部にして、ナイロンを芯部にする複合繊維であり、ポリエチレンの含有量が４０％、ナイロンの含有量が６０％で、モデルは１４０Ｄ／４８Ｆ、１００％の前記繊維で織物を作る。前記織物はガーター編みで、重さは１６０グラム／平方メートル、酸性染料で着色する。生地は涼しい手触りがして、鮮やかな色になる。Ｑ−ＭＡＸ値は０．４８６、１００％ナイロン成分が検出される。
【００１４】
（実施形態二）
ポリエチレンを鞘部にして、ナイロンを芯部にする複合繊維であり、ポリエチレンの含有量が４０％、ナイロンの含有量が６０％で、モデルは１４０Ｄ／４８Ｆ、前記繊維は７５Ｄ／２４Ｆのレーヨンフィラメントと合糸にして後、ガーター編みで織物を作る。前記織物の重さは２００グラム／平方メートル、反応染料で着色する。前記複合繊維は織物に優れた涼しい手触りを与え、レーヨンフィラメントは生地に優秀な吸湿性及び鮮やかな色を与える。前期織物は優れた涼しい手触りと良好な快適性、通気性を有し、Ｑ−ＭＡＸ値は０．４３８、６５％ナイロン成分と３５％レーヨン成分が検出される。
【００１５】
本考案の複合繊維は芯鞘構造を採用して、故にポリエチレンと異なる素材の共在を実現することができ、現在の冷感織物と比較して、本考案の複合繊維布は、以下の利点を有する：
１、    本考案の複合繊維の織物は冷感効果が顕著である。冷感加工助剤が添加される織物と自然繊維織物より顕著なだけではなく、普通の高熱伝導により冷感を実現する織物、例えばナイロン織物よりも涼しい。その効果はある程度、高強度、高弾性率ポリエチレン織物に匹敵する。
２、    高強度、高弾性率ポリエチレン繊維は着色することができない、織物においては原色の白しか表れない。それが織物のスタイルの変化が制限することになる。本考案の複合繊維は着色でき、スタイルがより多様になる。
３、    高強度、高弾性率ポリエチレンは分子量が大きい。故にその繊維靭性が高く、裁断が困難で、加工の難易度も跳ね上がる。本考案の複合繊維は簡単に裁断でき、一般的な加工に適する。
４、    本考案の複合繊維の芯部素材は需要に応じナイロン、ポリエステルまたはポリプロピレンなどの材料からなる群より選ばれ、異なる冷感素材に対する市場需要に応じて、より広く応用される。本考案の複合繊維の鞘部がポリエチレンであれば、生地の冷感効果の実現に寄与する。
本考案の複合繊維のコスト及び対応する指標は実際の需要に応じて調整することができる。鞘部のポリエチレンが本考案の複合繊維全体において占める重量は１５％〜４９％に調整することができ、この方法によって繊維の対応する指標及びコストを調整して、様々な織物のニーズを満たす。
【符号の説明】
【００１６】
１    芯鞘構造の複合繊維
１１  鞘部
１２  芯部
【図１】
0003193949.tif 000003
【手続補正書】
【提出日】平成26年9月3日(2014.9.3)
【手続補正１】
【補正対象書類名】明細書
【補正対象項目名】０００３
【補正方法】変更
【補正の内容】
【０００３】
但し、以上３つの冷感を実現する方法は全て欠点を擁する。第一類の冷感加工助剤の涼やか機能の耐久性は弱く、涼やか感触を感じにくい；第二種類の麻、綿などの織物は涼やか感触があまり感じられない；第三類のナイロン、レーヨンの織物は涼やか感触を感じることは出来ても高弾性率ポリエチレン繊維ほどの涼やか感触には及ばない。ポリエチレン繊維の織物は優れた冷感効果を備えている。特許文献１（特開２０１０−２３６１３０）の明細書には、該当繊維の冷感効果及び原因の説明がある。高弾性率ポリエチレン材質の織物は優れた涼やか感触を持っているが、あまりにも繊維靭性が大きすぎるため、繊維に加工しにくく着色できないという欠点がある。
【手続補正２】
【補正対象書類名】明細書
【補正対象項目名】００１２
【補正方法】変更
【補正の内容】
【００１２】
本考案の複合繊維は芯鞘構造を具する複合繊維であり、日本国経済産業省繊維課の「ブレンド繊維の品質表示について」によると繊維における所定材料の混用率が５０％以上に達すると、その材料でその繊維を表示する。即ち、芯部に使用する複合繊維の成分は、重量が全体の５０％を超える材料により決められる。故に本考案の複合繊維は芯部の材料により、ナイロン、ポリエステルまたはポリプロピレンなどで表示することができる。例えば、もし鞘部１１がポリエチレンであり、複合繊維の重量の４０％を占め、芯部の材料がナイロンで、複合繊維の重量の６０％を占めるという複合繊維があれば、１００％ナイロン繊維に判定されることになる。